(57)【要約】【課題】一般家庭レベルの汚れに対する洗浄性能は十分に有しながらも、被洗浄物に細かな傷が付くことを抑止する。【解決手段】カットパイル３ａ群からなる洗浄用の柔軟な立毛層部３が地組織部４の表裏面の一方面に備えられている洗浄用布帛５であって、厚み方向の圧縮力で厚み寸法が０．３ｍｍ減少したときの圧縮応力（ｍｇｆ／ｃｍ2（ただし、１ｍｇｆ／ｃｍ2＝１×１０-6ｋｇｆ／ｃｍ2））を立毛層部３の単繊維密度（本／ｃｍ2）で除して算出される初期圧縮応力指数（ｍｇｆ／本）が０．１〜１５．０である。【選択図】図１
2010099134.tif 000002
【特許請求の範囲】
【請求項１】
カットパイル群からなる洗浄用の柔軟な立毛層部が地組織部の表裏面の一方面に備えられている洗浄用布帛であって、
厚み方向の圧縮力で厚み寸法が０．３ｍｍ減少したときの圧縮応力（ｍｇｆ／ｃｍ2（ただし、１ｍｇｆ／ｃｍ2＝１×１０-6ｋｇｆ／ｃｍ2））を前記立毛層部の単繊維密度（本／ｃｍ2）で除して算出される初期圧縮応力指数（ｍｇｆ／本）が０．１〜１５．０である洗浄用布帛。
【請求項２】
前記立毛層部の単繊維密度（本／ｃｍ2）が２００以上である請求項１記載の洗浄用布帛。
【請求項３】
前記立毛層部の厚み寸法が０．５ｍｍ〜１０．０ｍｍである請求項１又は２記載の洗浄用布帛。
【請求項４】
被洗浄部に対する洗浄部と把持操作用の操作部とが備えられているとともに、
前記洗浄部が請求項１〜３のいずれか１項に記載の洗浄用布帛から構成されている洗浄具。
【発明の詳細な説明】
【技術分野】
【０００１】
本発明は、一般家庭における食器や台所やトイレ・浴槽等の通常の洗浄に使用される洗浄用布帛及びそれを用いた洗浄具に関し、特に、カットパイル群からなる洗浄用の柔軟な立毛層部が地組織部の表裏面の一方面に備えられている洗浄用布帛及びそれを用いた洗浄具に関する。
【背景技術】
【０００２】
この種の洗浄用布帛は、洗浄操作時における前記立毛層部のブラシ的な作用による高い汚れ落とし性能と立体的な形状による高い泡立ち性能とを有するため、一般家庭向けの洗浄具に数多く採用されている。
【０００３】
そして、従来、この種の洗浄用布帛としては、例えば、前記カットパイルがナイロンモノフィラメント糸から構成されたＳＫ１０３７ＣＣ（品番、株式会社ユニチカテクノス製）等が定番品として市販されている（この従来技術を示す適当な文献がない）。
【０００４】
当該従来の洗浄用布帛の仕様や性状等を調べると、厚み方向の圧縮力で厚み寸法が０．３ｍｍ減少したときの圧縮応力（ｍｇｆ／ｃｍ2（ただし、１ｍｇｆ／ｃｍ2（ミリグラム重毎平方センチメートル）＝１×１０-6ｋｇｆ／ｃｍ2（キログラム重毎平方センチメートル）））が４５００、前記立毛層部の単繊維密度（本／ｃｍ2）が１１３であり、前記圧縮応力を前記単繊維密度で除して算出される初期圧縮応力指数（ｍｇｆ／本）が３９．８であった。
【発明の開示】
【発明が解決しようとする課題】
【０００５】
ところが、上記従来の洗浄用布帛では、一般家庭での通常使用において被洗浄物（例えば、食器やキッチンのトッププレート、便器、浴槽、浴室の内壁、洗面化粧台等）に対する洗浄性能は申し分ないものの、被洗浄物に細かな傷が付き易い問題が指摘されていた。
【０００６】
本発明は、上述の如き課題に鑑みてなされたものであって、その主たる課題は、一般家庭レベルの汚れに対する洗浄性能は十分に有しながらも、被洗浄物に細かな傷が付くことを抑止し得る洗浄用布帛及びそれを用いた洗浄具を提供する点にある。
【課題を解決するための手段】
【０００７】
本発明の第１特徴構成は、カットパイル群からなる洗浄用の柔軟な立毛層部が地組織部の表裏面の一方面に備えられている洗浄用布帛であって、
厚み方向の圧縮力で厚み寸法が０．３ｍｍ減少したときの圧縮応力（ｍｇｆ／ｃｍ2（ただし、１ｍｇｆ／ｃｍ2＝１×１０-6ｋｇｆ／ｃｍ2））を前記立毛層部の単繊維密度（本／ｃｍ2）で除して算出される初期圧縮応力指数（ｍｇｆ／本）が０．１〜１５．０である点にある。
【０００８】
つまり、本発明者らは繰り返しのモニター実験とヒアリング調査とによって、厚み方向の圧縮力で厚み寸法が０．３ｍｍ減少したときの圧縮応力が使用初期の体感圧力として以後の洗浄作業における操作圧力に関係し、このときの圧縮応力を立毛層部の単繊維密度で除して算出される初期圧縮応力指数が一般家庭での通常使用における被洗浄物の傷付きに大きく影響していることを知見した。
【０００９】
更に、前記初期圧縮応力指数が１５．０を超えれば、一般家庭での通常使用における被洗浄物の傷付きが使用者の大半が気になるほどに出現する一方、初期圧縮応力指数が１５．０以下であれば、その被洗浄物の傷付きが使用者の大半が気にならない程度にまで減少すること、並びに、初期圧縮応力指数が０．１未満であれば、立毛層部によるブラシ的な掻き落し作用が不十分になって、一般家庭レベルの汚れであっても洗浄時間が多大になるなど、使用者の大半が不満を感じるほどに洗浄性能が不十分になる一方、初期圧縮応力指数が０．１以上であれば、一般家庭レベルの汚れに対する洗浄性能が使用者の大半が不満を感じない程度にまで高まることを知見した。
【００１０】
したがって、初期圧縮応力指数（ｍｇｆ／本）が０．１〜１５．０である上記構成によれば、一般家庭レベルの汚れに対する洗浄性能と被洗浄物の傷付き難さとの双方を高い次元で得ることができる。
【００１１】
なお、洗浄用の立毛層部を構成するカットパイルは、種々の素材から構成されたものであってもよく、また、モノフィラメント糸とマルチフィラメント糸のいずれから構成されたものであってもよい。
【００１２】
本発明の第２特徴構成は、前記立毛層部の単繊維密度（本／ｃｍ2）が２００以上である点にある。
【００１３】
上記構成によれば、前記立毛層部を構成する緊密な単繊維群によって、前述の被洗浄物の傷付き難さを維持しながらも一般家庭レベルの汚れに対する洗浄性能を効果的に高めることができる。
【００１４】
本発明の第３特徴構成は、前記立毛層部の厚み寸法が０．５ｍｍ〜１０．０ｍｍである点にある。
【００１５】
上記構成によれば、一般家庭での洗浄操作時における前記立毛層部を構成するカットパイルの曲げに対する弾性復元力を十分に残しながらもカットパイルの先端部と被洗浄物との接触面積を高めることができ、一般家庭レベルの汚れに対する洗浄性能を一層効果的に高めることができる。
【００１６】
本発明の第４特徴構成は、洗浄具に係り、被洗浄部に対する洗浄部と把持操作用の操作部とが備えられているとともに、前記洗浄部が前記第１〜第３特徴構成のいずれかの洗浄用布帛から構成されている点にある。
【００１７】
上記構成によれば、操作部の把持操作によって洗浄時の操作性能を確保しながらも、洗浄部については一般家庭レベルの汚れに対する洗浄性能と被洗浄物の傷付き難さとの双方を高い次元で得ることができる。
【発明を実施するための最良の形態】
【００１８】
［第１実施形態］
図１、図２は、一般家庭向けの樹脂タワシ１（洗浄具の一例）を示し、連続気泡を備えた発泡樹脂の一例であるウレタンフォーム製のスポンジからなる直方体状のタワシ本体２の外面２Ａのうちの表裏面の一方面（図中の上面）の全域には、カットパイル３ａ群からなる洗浄用の柔軟な立毛層部３が地組織部４の表裏面の一方面に備えられている洗浄用布帛５が、立毛層部３が外方に位置する状態で接着剤や熱融着等により貼着されている。なお、タワシ本体１の外面２Ａと洗浄用布帛５とからなる樹脂タワシ１の外面は、把持操作用の把持部を構成し、且つ、被洗浄部に対する洗浄部を構成する。
【００１９】
前記地組織部４は、合成繊維（例えば、ポリエステル糸）からなる地糸４ａを格子模様に編成した網状（換言すれば、メッシュ状）に構成されている。つまり、一般家庭での通常使用に際し、タワシ本体２で泡立った洗剤の泡が地組織部４の網目を通して前記洗浄用布帛５の立毛層部３に直接的に流出可能に構成されている。
【００２０】
次に、前記洗浄用布帛５の仕様や性状等について説明する。
厚み方向の圧縮力で厚み寸法が０．３ｍｍ減少したときの圧縮応力Ｂ（ｍｇｆ／ｃｍ2（ただし、１ｍｇｆ／ｃｍ2＝１×１０-6ｋｇｆ／ｃｍ2））を前記立毛層部３の単繊維密度Ｃ（本／ｃｍ2）で除して算出される洗浄用布帛５の初期圧縮応力指数Ａ（ｍｇｆ／本）は、０．１〜１５．０の範囲（より好適には１．０〜８．０の範囲）である必要がある。初期圧縮応力指数Ａが１５．０を超えると、一般家庭での通常使用において使用者の大半が気になるほどに被洗浄物に傷が付き易く、また、初期圧縮応力指数Ａが０．１未満であると、一般家庭レベルの汚れであっても使用者の大半が不満を感じるほどに洗浄性能が不十分になるので好ましくない。
【００２１】
また、前記洗浄用布帛５の立毛層部３の単繊維密度Ｃ（本／ｃｍ2）は、２００以上（より好適には、５００〜５０００）であることが好ましい。当該洗浄用布帛５は、初期圧縮応力指数Ａが０．１〜１５．０という極低い範囲であるため、単繊維密度Ｃが２００未満であると、一般家庭での通常使用において洗浄作業に少し手間や時間がかかってしまう。
【００２２】
すなわち、単繊維密度Ｃを２００以上とすれば、一般家庭での通常使用における洗浄作業をスムーズに行うことができる。また、きめの細かいクリーミーな泡を立てることができるとともに、泡持ち性能も良好にすることができる。
【００２３】
さらに、前記洗浄用布帛５の立毛層部３の厚み寸法Ｄは、０．５ｍｍ〜１０．０ｍｍ（より好適には、２．０ｍｍ〜５．０ｍｍ）であることが好ましい。立毛層部３の厚み寸法Ｄが０．５ｍｍ未満では、一般家庭での通常使用において立毛層部３を構成するカットパイル糸３ａと被洗浄物との接触面積があまり多くないので洗浄作業に少し時間がかかってしまう。また、立毛層部３の厚み寸法Ｄが１０．０ｍｍを超えても、被洗浄物に作用するカットパイル糸３ａの弾性復元力がやや小さいので洗浄作業に少し時間がかかってしまう。
【００２４】
次に、前記洗浄用布帛５の実施例及び比較例を挙げて本発明を具体的に説明する。
【００２５】
（実施例１）
本実施例では、前記地組織部４を構成する地糸４ａとしてポリエステルマルチフィラメント糸（２８０デシテックス／４８フィラメント）を用い、且つ、前記カットパイル３ａを構成するパイル糸としてポリエステルマルチフィラメント糸（３３０デシテックス／１５フィラメント）を用い、市販の編み機により、１６ゲージ・２３コース／インチ、２本針の設定で一対の地組織部４をパイル糸で連結した立体布帛を編成し、この立体布帛を半裁することによって、立毛層部３の厚み寸法Ｄが２．７ｍｍの前記構造の洗浄用布帛５を構成した。
【００２６】
当該洗浄用布帛５の性状等は、図３に示すように、厚み方向の圧縮力で厚み寸法が０．３ｍｍ減少したときの圧縮応力Ｂ（ｍｇｆ／ｃｍ2）が３６００（測定値（測定環境：温度２０℃、相対湿度６５％）からの換算値）、単繊維密度Ｃ（本／ｃｍ2）が１７１１（計算値）、前記圧縮応力Ｂと前記単繊維密度Ｃから算出した初期圧縮応力指数Ａ（ｍｇｆ／本）が２．１であった。
【００２７】
本実施形態の洗浄用布帛５は、モニター実験及びヒアリング調査の大半で「汚れが落とし易くて傷付きも気にならない（評価：○）」との評価を得た。
【００２８】
（実施例２）
本実施例では、前記地組織部４を構成する地糸４ａとしてポリエステルマルチフィラメント糸（２８０デシテックス／４８フィラメント）を用い、且つ、前記カットパイル３ａを構成するパイル糸としてナイロンマルチフィラメント糸（３３０デシテックス／７フィラメント）を用い、市販の編み機により、１４ゲージ・２５コース／インチ、２本針の設定で一対の地組織部４をパイル糸で連結した立体布帛を編成し、その立体布帛を半裁することによって、立毛層部３の厚み寸法Ｄが２．６ｍｍの前記構造の洗浄用布帛５を構成した。
【００２９】
当該洗浄用布帛５の性状等は、図３に示すように、厚み方向の圧縮力で厚み寸法が０．３ｍｍ減少したときの圧縮応力Ｂ（ｍｇｆ／ｃｍ2）が４５００（測定値からの換算値）、単繊維密度Ｃ（本／ｃｍ2）が７６０（計算値）、前記圧縮応力Ｂと前記単繊維密度Ｃから算出した初期圧縮応力指数Ａ（ｍｇｆ／本）が５．９であった。
【００３０】
本実施形態の洗浄用布帛５は、モニター実験及びヒアリング調査の大半で「汚れが落とし易くて傷付きも気にならない（評価：○）」との評価を得た。
【００３１】
（実施例３）
本実施例では、前記地糸４ａ及び前記パイル糸として実施例２と同じものを使用し、パイル糸の編み密度を実施例２の半分とする以外は実施例２と同じ設定で一対の地組織部４をパイル糸で連結した立体布帛を編成し、その立体布帛を半裁することによって、立毛層部３の厚み寸法Ｄが３．３ｍｍの前記構造の洗浄用布帛５を構成した。
【００３２】
当該洗浄用布帛５の性状等は、図３に示すように、厚み方向の圧縮力で厚み寸法が０．３ｍｍ減少したときの圧縮応力Ｂ（ｍｇｆ／ｃｍ2）が３４００（測定値からの換算値）、単繊維密度Ｃ（本／ｃｍ2）が２７３（計算値）、前記圧縮応力Ｂと前記単繊維密度Ｃから算出した初期圧縮応力指数Ａ（ｍｇｆ／本）が１２．５であった。
【００３３】
本実施形態の洗浄用布帛５は、モニター実験及びヒアリング調査の大半で「汚れが落とし易くて傷付きも気にならない（評価：○）」との評価を得た。
【００３４】
（比較例１（従来例））
本比較例では、前記地組織部４を構成する地糸４ａとしてポリエステルマルチフィラメント糸（２８０デシテックス／４８フィラメント）を用い、且つ、前記カットパイル３ａを構成するパイル糸としてナイロンモノフィラメント糸（２４０デシテックス）を用い、市販の編み機により、１４ゲージ・２６コース／インチ、２本針の設定で一対の地組織部４をパイル糸で連結した立体布帛を編成し、その立体布帛を半裁することによって、立毛層部３の厚み寸法Ｄが２．２ｍｍの前記構造の洗浄用布帛５を構成した。
【００３５】
当該洗浄用布帛５の性状等は、図３に示すように、厚み方向の圧縮力で厚み寸法が０．３ｍｍ減少したときの圧縮応力Ｂ（ｍｇｆ／ｃｍ2）が４５００（測定値からの換算値）、単繊維密度Ｃ（本／ｃｍ2）が１１３（計算値）、前記圧縮応力Ｂと前記単繊維密度Ｃから算出した初期圧縮応力指数Ａ（ｍｇｆ／本）が３９．８であった。
【００３６】
本実施形態の洗浄用布帛５は、モニター実験の大半で「汚れは落とし易いが傷付きが気になる（評価：×）」との評価であった。
【００３７】
（比較例２）
本比較例では、前記地組織部４を構成する地糸４ａとしてポリエステルマルチフィラメント糸（２８０デシテックス／４８フィラメント）を用い、且つ、前記カットパイル３ａを構成するパイル糸としてナイロンモノフィラメント糸（３７０デシテックス）を用い、市販の編み機により、１４ゲージ・２６コース／インチ、２本針の設定で一対の地組織部４をパイル糸で連結した立体布帛を編成し、その立体布帛を半裁することによって、立毛層部３の厚み寸法Ｄが３．２ｍｍの前記構造の洗浄用布帛５を構成した。
【００３８】
当該洗浄用布帛５の性状等は、図３に示すように、厚み方向の圧縮力で厚み寸法が０．３ｍｍ減少したときの圧縮応力Ｂ（ｍｇｆ／ｃｍ2）が５３００（測定値からの換算値）、単繊維密度Ｃ（本／ｃｍ2）が１０４（計算値）、前記圧縮応力Ｂと前記単繊維密度Ｃから算出した初期圧縮応力指数Ａ（ｍｇｆ／本）が５１．０であった。
【００３９】
本実施形態の洗浄用布帛５は、モニター実験の大半で「汚れは落とし易いが傷付きが気になる（評価：×）」との評価であった。
【００４０】
［その他の実施形態］
（１）前述の実施形態では、洗浄用布帛５として、一対の地組織部４をパイル糸で連結した立体布帛を半裁して構成されたものを例に示したが、例えば、単一の地組織部４の表裏面の一方面にループ状のパイル糸を突出させた構造の立体布帛を編成したあと、その立体布帛のパイル糸の頂部を切断して構成されたものなどであってもよい。
【００４１】
（２）地組織部４は、前述の実施形態で示した編地に限らず、織地、不織布、シート状物等の種々のものから構成されていてもよい。
【００４２】
（３）立毛層部４の単繊維密度や厚み寸法等は、初期圧縮応力指数Ａ（ｍｇｆ／本）が０．１〜１５．０の範囲にあれば、前述の実施形態で示した範囲に限らず、使用対象者や使用対象物等に応じ適宜に変更してもよい。
【００４３】
（４）前述の実施形態では、洗浄具の一例として樹脂タワシ１を例に示したが、例えば、把持操作棒（把持操作部の一例）の先端にスポンジ等の洗浄体が配設されたものなどであってもよい。その場合、洗浄体の外面（洗浄部の一例）の一部又は全部に前記洗浄用布帛５を貼着したり、或いは、洗浄用布帛５からなる袋体で洗浄体の外面を被覆したりすればよい。
【００４４】
（５）前述の実施形態では、タワシ本体２の外面２Ａの一部に前記洗浄用布帛５が貼着されている場合を例に示したが、前記洗浄用布帛５からなる袋体の内部にタワシ本体２が挿設されていてもよい。
【図面の簡単な説明】
【００４５】
【図１】洗浄具の説明図（斜視図）
【図２】洗浄具の説明図（部分側面図）
【図３】実施例と比較例の各種の性状等の一覧を示す表
【符号の説明】
【００４６】
１        洗浄具（樹脂タワシ）
３        立毛層部
３ａ      カットパイル
４        地組織部
５        洗浄用布帛
Ａ        初期圧縮応力指数
Ｂ        圧縮応力
Ｃ        単繊維密度
Ｄ        厚み寸法
【図１】
2010099134.tif 000003
【図２】
2010099134.tif 000004
【図３】
2010099134.tif 000005